Brevet FR3050507A1 (20171027)
REVENDICATIONS:\n<CLM>\1\tJoint composite pour ouvrant ou partie mobile d'aéronef du type comprenant une portion creuse (11) apte à se déformer de manière élastique et une portion de fixation (13), ledit joint étant formé d'un textile qui présente une première face recouverte d'une couche d'au moins un élastomère et une deuxième face non recouverte d'un élastomère et formant la surface externe dudit joint, caractérisé en ce qu'au moins au niveau de ladite deuxième face, la ou les fibres formant le ou les fils dudit textile sont au moins partiellement recouvertes d'au moins un polymère hydrofuge.\n<CLM>\1\tJoint composite selon la revendication 1, caractérisé en ce que ledit textile est choisi parmi les textiles synthétiques, en particulier les textiles comprenant au moins un polyester et plus particulièrement les tricots formés d'un fil synthétique, notamment les tricots formés d'un fil comprenant au moins un polyester et plus particulièrement les tricots formés d'un fil de polyester dont le motif tricoté forme avantageusement des rainures sensiblement parallèles les unes aux autres et qui s'étendent notamment sensiblement perpendiculairement à la dimension longitudinale dudit joint.\n<CLM>\1\tJoint composite selon l'une quelconque des revendications 1 et 2, caractérisé en ce que ledit polymère hydrofuge est choisi parmi les polysiloxanes, les polymères fluorocarbonés et notamment les polymères fluorocarbonés dont le motif comprend de 4 à 8 atomes de carbone et notamment 6 atomes de carbone, les mélanges d'au moins un polymère fluorocarboné avec au moins un polymère choisi parmi les copolymères urée-formaldéhyde, les copolymères mélamineformaldéhyde éventuellement méthylés, les copolymères thiocarbam ide- formaldéhyde, les copolymères cyanamide-formaldéhyde et les copolymères dicyandiamide-formaldéhyde et de préférence copolymères mélamineformaldéhyde de préférence méthylés.\n<CLM>\1\tJoint composite selon l'une quelconque des revendications précédentes, caractérisé en ce que ledit élastomère est choisi parmi les élastomères obtenus par polymérisation radicalaire à une température sensiblement égale ou supérieur à 110°C d'une composition contenant au moins un monomère de type siloxane et notamment un monomère comprenant au moins un motif [O-Si(CH3)2]. 3050507 15\n<CLM>\1\tJoint composite selon l'une quelconque des revendications précédentes, caractérisé en ce que au moins au niveau de ladite première face, la ou lesdites fibres formant le ou lesdits fils dudit textile sont revêtues d'une couche d'accroche favorisant l'accroche dudit élastomère et notamment d'une couche d'accroche 5 comprenant une composition aqueuse polymérisable à une température sensiblement égale ou supérieure à 120°C et sensiblement égale ou inférieure à 200°C et présentant de préférence une épaisseur sensiblement égale ou supérieure à 5 pm et sensiblement égale ou inférieure à 15 pm et de préférence égale à 10 pm. 10\n<CLM>\1\tJoint composite selon l'une quelconque des revendications précédentes, caractérisé en ce que l'épaisseur dudit textile et sensiblement égale ou supérieure à 0,20 mm et sensiblement égale ou inférieure à 0,60 mm, en ce que l'épaisseur de ladite couche d'élastomère est sensiblement égale ou supérieure à 0,1mm et sensiblement égale ou inférieure à 0,6mm et/ou en ce que l'épaisseur de ladite 15 couche d'au moins un polymère hydrofuge est sensiblement égale ou supérieure à 5pm et sensiblement égale ou inférieure à 15pm.\n<CLM>\1\tProcédé de fabrication d'un joint composite pour ouvrant ou partie mobile d'aéronef du type comprenant une portion creuse apte à se déformer de manière élastique et une portion de fixation selon lequel : 20 - on fournit un textile notamment un textile synthétique qui présente une première et une deuxième face ; - on recouvre ladite première face dudit textile d'une couche d'une composition polymérisable apte à former après polymérisation un élastomère ; - on place ledit textile dans la première partie d'un moule, ladite deuxième face 25 dudit textile qui n'est pas recouverte de ladite composition étant en contact avec la surface interne dudit moule ; - on place un noyau rigide dans ledit premier moule et on le recouvre de manière à former ladite portion creuse et ladite portion de fixation ; - on place la deuxième partie dudit moule sur ladite première partie ; et 30 - on procède à la polymérisation de ladite couche polymérisable de manière à former une couche d'élastomère, notamment en soumettant l'ensemble à une température sensiblement égale ou supérieure à 110°C pendant une durée permettant de polymériser ladite composition polymérisable ; et - on démoule ledit joint, 3050507 16 caractérisé en ce que l'on recouvre la fibre ou les fibres dudit textile d'au moins un polymère hydrofuge avant de recouvrir ladite première face dudit textile de ladite composition ou en ce que l'on recouvre au moins partiellement ladite fibre ou lesdites fibres dudit textile dudit polymère hydrofuge après avoir démoulé ledit joint. 5\n<CLM>\1\tProcédé selon la revendication 7, caractérisé en ce que l'on recouvre au moins partiellement ladite fibre ou lesdites fibres dudit textile dudit polymère hydrofuge en mettant en contact au moins ladite deuxième face dudit textile avec une composition polymérisable hydrofuge comprenant au moins un monomère de type siloxane et/ou au moins un monomère fluorocarboné, de préférence au moins 10 un monomère fluorocarboné choisi parmi les monomères comprenant de 4 à 8 atomes de carbone et notamment 6 atomes de carbone, les mélanges d'au moins un monomère fluorocarboné avec un mélange contenant du méthanal et éventuellement du méthanol et au moins un co monomère choisi parmi l'urée, la mélamine, le thiocarbamide, le cyanamide d'hydrogène et le dicyandiamide et de 15 préférence la mélamine et les mélanges d'au moins un monomère qui comprend de 4 à 8 atomes de carbone et notamment 6 atomes de carbone et d'un mélange contenant du méthanal et éventuellement du méthanol et au moins un co monomère choisi parmi l'urée, la mélamine, le thiocarbamide, le cyanamide d'hydrogène et le dicyandiamide et de préférence la mélamine puis 20 - en cuisant l'ensemble obtenu pour obtenir la polymérisation de ladite composition polymérisable hydrofuge, notamment à une température sensiblement égale ou supérieure à 130°C et sensiblement égale ou inférieure à 180°C et notamment égale à 170°C pendant une durée de 3 à 8 min.\n<CLM>\1\tProcédé selon l'une quelconque des revendications précédentes, 25 caractérisé en ce qu'avant de recouvrir ladite première face de ladite composition polymérisable formant un élastomère, on recouvre au moins partiellement ladite fibre ou lesdites fibres dudit textile d'une couche d'une composition d'accroche favorisant l'accroche dudit élastomère et notamment d'une composition aqueuse polymérisable à une température de polymérisation sensiblement égale ou 30 supérieure à 120°C et sensiblement égale ou inférieure à 200°C et présentant de préférence une épaisseur sensiblement égale ou supérieure à 5 pm et sensiblement égale ou inférieure à 15 pm et de préférence égale à 10 pm et en ce que l'on polymérise ladite composition en portant ledit textile à ladite température de polymérisation. 3050507 17\n<CLM>\1\tProcédé selon l'une quelconque des revendications précédentes, caractérisé en ce que ledit textile est choisi parmi les textiles synthétiques, en particulier les textiles comprenant au moins un polyester et plus particulièrement les tricots formés d'un fil synthétique, notamment les tricots formés d'un fil 5 comprenant au moins un polyester et plus particulièrement les tricots formés d'un fil de polyester dont le motif tricoté forme avantageusement des rainures sensiblement parallèles les unes aux autres et/ou en ce que ladite composition polymérisable apte à former par polymérisation un élastomère est choisie parmi les compositions contenant au moins un monomère de type siloxane et 10 notamment un monomère comprenant au moins un motif [O-Si(CH3)2].